(57)【特許請求の範囲】
【請求項１】
水と、（ａ）珪酸塩からなる結合剤と、（ｂ）水溶性高分子からなる増粘剤と、（ｄ）イソブチレン無水マレイン酸共重合物のナトリウム塩架橋物とを含有する粉塵飛散抑制剤。
【請求項２】
（ｃ）水分吸収性樹脂からなる保水剤をさらに含有する、請求項１に記載の粉塵飛散抑制剤。
【請求項３】
除去処理対象物の除去前に、請求項１または２に記載の粉塵飛散抑制剤を含む薬剤を除去処理対象物に塗布ないしは散布して湿潤化し、同処理対象物からの粉塵飛散を抑制しておく粉塵処理方法。
【請求項４】
除去処理対象物の除去中に、請求項１または２に記載の粉塵飛散抑制剤を含む薬剤を作業環境内に散布して、同環境内に飛散している粉塵を捕捉し落下させる粉塵処理方法。
【請求項５】
除去処理対象物の除去後に、請求項１または２に記載の粉塵飛散抑制剤を含む薬剤を除去面に塗布して残存粉塵を固化し除去面からの粉塵飛散を防止する粉塵処理方法。
【請求項６】
除去処理対象物の除去後に、請求項１または２に記載の粉塵飛散抑制剤を含む薬剤を隔離シート、養生シート、または廃石綿収納袋内に散布ないしは塗布して粉塵の再飛散を防止する粉塵処理方法。
【発明の詳細な説明】
【技術分野】
【０００１】
本発明は、例えば既存建築物の吹付けアスベスト粉塵飛散抑制を図る粉末状の粉塵飛散抑制剤およびこれを含む薬剤を用いる粉塵処理方法に関するものである。
【背景技術】
【０００２】
石綿（アスベスト）は、天然に産する鉱物群のうち、繊維状集合をなすものであり、紡織性、耐熱性、曲げや引張りに強い、可とう性、耐薬品性、熱絶縁性等の優れた性能を有していることから、防火・耐火・吸音材等の建築材料等に大量に使われてきた。しかし、その微細な粉塵が石綿肺、肺ガン、中皮腫等の健康障害を起こすことが明らかになり、２００６年９月１日（労働安全衛生法施行令改正）以降は０．１％以上石綿を含む製品の製造・販売が全面禁止となった。
【０００３】
建築物の防火・耐火、吸音および結露防止等の目的で吹付けアスベストが施工された建物はすでに３０年以上が経過し、老朽化のためリニューアル又は建て替えの時期になっているが、その際、解体、改造、又は補修を行う場合は、建物内にある石綿含有建材から石綿が飛散しないように管理することが義務づけられている（石綿障害予防規則、平成１７年７月施行）。
【０００４】
既存建築物の吹付け石綿粉塵飛散防止処理工法は、主に、アスベスト含有吹付け材の除去処理工法、封じ込め処理工法および囲い込み処理工法の３工法から選定する。除去処理工法は、既存の吹付けアスベストを下地から取り除く工法である。封じ込め処理工法は、既存の吹付けアスベストはそのまま残し、吹付けアスベストへ薬剤の含浸若しくは造膜材の散布等を施すことにより、吹付けアスベストの表層部又は全層を完全に被覆または固着・固定化して、使用空間内への粉塵飛散を防ぐ工法である。囲い込み処理工法は、板状材料等で完全に覆うことにより使用空間内への粉塵飛散を防ぐ工法である。
【０００５】
既存建築物の吹付けアスベスト粉塵飛散防止処理技術では、アスベスト除去工事に伴って発生するアスベスト粉塵飛散を抑制するため粉塵飛散抑制剤が用いられている。
【０００６】
従来の粉塵飛散抑制剤は、アクリル樹脂エマルション系、変性アクリル樹脂エマルション系、ポリビニルアルコール系、エチレン酢酸ビニル共重合エマルション系、酢酸ビニル系（酢酸ビニル・アクリル酸エステル共重合エマルション系）等の有機質系合成樹脂および珪酸アルカリ水溶液系の無機質系の薬剤で、その性状は液状のものであり、その液剤の原液または希釈液が用いられている。
【０００７】
これらは、上記封じ込め処理工事において、吹付けアスベスト粉塵飛散を防止するための薬剤の粉塵飛散防止処理剤（粉塵固化剤）を原液または希釈液で使用するように開発されたものが主体である。
【０００８】
吹付け石綿層等の除去作業中に石綿粉塵の作業環境中の飛散を抑制するために空中散布剤を用いるが、粉塵飛散防止処理剤および粉塵飛散抑制剤の原液または希釈液を使用している。また吹付け石綿層等を除去した後の施工部位等からの石綿粉塵の飛散を防止するための粉塵飛散防止処理剤として残存繊維固化剤を用いるが、これらも粉塵飛散防止処理剤および粉塵飛散抑制剤の原液または希釈液を使用している。
【発明の概要】
【発明が解決しようとする課題】
【０００９】
封じ込め処理工事の粉塵飛散防止処理剤については、建築基準法第３７条（建築材料の品質）第２号（指定建築材料；石綿飛散防止剤）に基づく国土交通大臣の認定を取得する必要があり、石綿（粉塵）飛散防止剤は次の品質基準に適合する必要がある。薬剤の密度および粘度の基準値を定め、塗布量の下限の基準値および塗布方法を定め、「飛散防止処理剤の標準試験方法」（審査証明／アスベスト粉塵飛散防止専門委員会）によるエアーエロージョン試験（薬剤を塗布した建築材料に空調機器等による風圧を加えた際に、当該建築材料からの繊維の飛散が認められないこと）、衝撃試験（薬剤を塗布した建築材料に固形物が衝突した際に、その衝撃によって生じる飛散防止層のくぼみの深さが薬剤を塗布しない場合と比較して大きくなく、その衝撃による飛散防止層の脱落の発生がないこと）および付着強度試験（薬剤を塗布した建築材料に引張力が作用した際に、飛散防止層に脱落又は損傷を発生させる付着強度の低下が認められないこと）を行い性能評価することが定められている。更に耐火構造又は不燃材料に関しても性能評価が定められており、飛散性アスベストに石綿飛散防止剤を用いて封じ込め措置をした際にも、引き続き所定の耐火性能ないしは不燃性能を有していることが求められている。
【００１０】
しかし除去処理工事の粉塵飛散抑制剤については法的な規制がない。吹付けアスベストに薬剤を散布湿潤化した後、薬剤は吹付けアスベストと共に除去され廃棄処分されてしまうことからその性能等が定められていない。要求される浸透性（湿潤）や保湿性および安全性等の性能について評価基準が一定していないこともあって、除去処理対象の吹付けアスベスト層の種々の特性、即ち蛇紋石族石綿のクリソタイル（白石綿、温石綿）、角閃石族石綿のアモサイト（茶石綿）、クロシドライト（青石綿）等の石綿の種類、乾式・半乾式および湿式、鏝押さえの有無等の施工法、吹付け厚みや空隙率（密度）等の各現場毎に異なる各種条件下のアスベスト層に対応して湿潤化する粉塵飛散抑制剤は未だ開発されていない。
【００１１】
従来浸透性は、薬剤等の希釈倍率等を変更することで対応している。この場合、粉塵飛散抑制剤の粘度の調整は、薬剤原液の粘度を水で希釈して低くして浸透性を高めているが、希釈するのみで、原液の粘度を更に増粘することができない。アスベストの厚みが厚く必要量が多い場合等、原液を使用しても粘度が低く垂れやすく、一回の散布で必要量の散布ができない現状である。各種条件下の吹付けアスベストの粉塵飛散抑制に使用でき、その効果を高め、除去処理工事の効率化を図り、従事する作業者に対する安全を確保できる粉塵飛散抑制剤の開発が課題である。
【課題を解決するための手段】
【００１２】
本発明者らは、このような状況に鑑み、除去処理対象の吹付けアスベスト層の種々の特性、即ち蛇紋石族石綿のクリソタイル（白石綿、温石綿）、角閃石族石綿のアモサイト（茶石綿）、クロシドライト（青石綿）等の石綿の種類、乾式・半乾式および湿式、鏝押さえの有無等の施工法、吹付け厚みや空隙率（密度）等の各種条件のアスベスト層に対応して湿潤化する薬剤の物性、粘度を有する粉塵飛散抑制剤を目的として鋭意検討した。その結果、以下に述べるような粉塵飛散抑制剤の配合の薬剤を併用することにより、上記目的を充分達成し得ることを見出し、本発明を完成させるに至った。
【００１３】
粉塵飛散抑制剤は建築物の解体等に係る石綿の飛散防止対策で石綿含有吹付け材の除去工事（作業レベル１：飛散性で厳重な暴露防止対策が必要な作業）および石綿を含有する保温材、断熱材、耐火被覆材等の除去工事（作業レベル２：飛散性でレベル１に準じて高い暴露防止対策が必要な作業）において粉塵飛散抑制のために用いる。
【００１４】
粉塵飛散抑制剤に要求される性能は、粉塵飛散防止処理剤の要求性能に準じるのが好ましいが、薬剤は散布・湿潤化した後に吹付けアスベストと共に除去され、特定建築材料として廃棄されることから、建築基準法に関係せず、吹付けアスベストの物性に関与する耐衝撃性や耐火ないしは不燃性能等は要求されない。
【００１５】
粉塵飛散抑制剤の要求性能は、石綿除去作業中の吹付けアスベスト粉塵の飛散を抑制することが主体であり、除去するアスベスト層の全厚みへの浸透性（湿潤）、保湿性、安全性等および除去した特定建築材料の廃棄物からの再飛散防止効果（石綿繊維の結合）等が求められる。
【００１６】
特許請求の範囲および明細書全体を通じて、「除去処理対象物」とは、吹付けアスベスト層や吹付けロックウール層等のように、層表面から人体に有害な粉塵が飛散する恐れがある吹付け層および石綿を含有する保温材、断熱材、耐火被覆材等の建築材料表層を言うこととする。たとえば、吹付けアスベストの粉塵飛散を抑制するために粉塵飛散抑制剤を散布する。「散布」は粉塵飛散抑制剤をエアレス塗装機等でアスベスト層に散布する他、塗布、噴霧、注入およびウオータジェット工法での水の代わりに粉塵飛散抑制剤を使用する場合等も、本発明ではアスベスト層の湿潤化の方法として、散布の概念に含めている。
【００１７】
請求項１に係る発明は、（ａ）粉末状の珪酸塩からなる結合剤と、（ｂ）粉末状の水溶性高分子からなる増粘剤と、（ｃ）粉末状の水分吸収性樹脂からなる保水剤および／または（ｄ）粉末状のイソブチレン無水マレイン酸共重合物のナトリウム塩架橋物とを含有する粉末状の粉塵飛散抑制剤に関するものである。
【００１８】
まず、粉末状の珪酸塩からなる結合剤（ａ）について説明をする。
【００１９】
本発明による粉塵飛散抑制剤において、粉末状の珪酸塩からなる結合剤は石綿繊維等の繊維間を結合し固化して石綿繊維等を非飛散性の繊維化状にし、除去した特定建築材料からの再飛散を防止する働きをする。これは、水溶液の浸透性、冷水への溶解性および安全性等を考慮し、揮発性有機化合物（ＶＯＣ）成分を含まない無機系の粉末結合剤であり、例えば粉末（結晶性）珪酸ソーダ等が挙げられる。
【００２０】
本発明の粉塵飛散抑制剤に用いる粉末状の珪酸塩の例としては、以下のものが挙げられる。
【００２１】
i）粉末珪酸ソーダ；粉末珪酸ソーダ１号（二酸化珪素（ＳｉＯ２）  ５０〜５５％、酸化ナトリウム（Ｎａ２Ｏ）  ２３〜２７％、モル比（ＳｉＯ２／Ｎａ２Ｏ）２．０５〜２．２５）、粉末珪酸ソーダ２号（二酸化珪素  ５１〜６０％、酸化ナトリウム  ２１〜２５％、モル比（ＳｉＯ２／Ｎａ２Ｏ）２．３５〜２．６５）および粉末珪酸ソーダ３号（二酸化珪素５７〜６１％、酸化ナトリウム１８〜２０％、モル比３．０〜３．３）。
【００２２】
ii）メタ珪酸ソーダ；一般式Ｎａ２Ｏ・ＳｉＯ２・ｘＨ２Ｏ（結晶水の量により９水塩、５水塩および無水塩）、モル比（ＳｉＯ２／Ｎａ２Ｏ）０．９〜１．１のものの粉末。
【００２３】
iii）オルソ珪酸ソーダ；一般式２Ｎａ２Ｏ・ＳｉＯ２・ｘＨ２Ｏ、粉状オルソ珪酸ソーダ（二酸化珪素２７〜３４％、酸化ナトリウム  ５８〜６４％、モル比  ０．４５〜０．５５）、粒状オルソ珪酸ソーダ（二酸化珪素２７〜３３％、酸化ナトリウム  ５８〜６３％、モル比  ０．４５〜０．５５）、６５％固形オルソ硅酸ソーダ（二酸化珪素  ２０．０〜２４．０％、酸化ナトリウム４１．０〜４５．０％、モル比  ０．４５〜０．５５）および８０％固形オルソ硅酸ソーダ（二酸化珪素２５．５〜２９．５％、酸化ナトリウム  ５１．５〜５５．５％、モル比  ０．４９〜０．５９）。
【００２４】
その中では粉末珪酸ソーダ２号およびメタ珪酸ソーダ９水塩等が好ましい。
【００２５】
薬剤中の粉末珪酸塩の濃度は、水１００重量％に対して珪酸アルカリの固形分換算で好ましくは０．４〜３０重量％、更に好ましくは１〜１０重量％である。
【００２６】
つぎに、粉末状の水溶性高分子からなる増粘剤（ｂ）について説明をする。
【００２７】
本発明による粉塵飛散抑制剤において、粉末状の水溶性高分子からなる増粘剤は、粉塵飛散抑制剤を水溶液で用いると、石綿への浸透性に影響を与えず、粉塵飛散抑制剤の粘度を高め、加えて接着、凝集、分解、レオロジーコントロール、アルカリ溶解、湿潤、保水、吸水等の幅広い機能を発揮する。
【００２８】
吹付けアスベスト層が防・耐火仕様等で厚い場合（厚さ３０ｍｍ以上）は、厚みに比例してｍ２当りの薬剤所要量が多くなる。多量の薬剤を１〜２回で散布して石綿繊維等の全体を湿潤化するには、粉塵飛散抑制剤水溶液の粘度が低いと薬剤が垂れるので、粘度を高めることが好ましい。
【００２９】
吹付けアスベスト層の厚みの全厚を湿潤化するために必要な薬剤量を散布する場合に薬剤が垂れさせないでアスベスト層に薬剤を保持できる粘性を与えるもの、１回の薬剤散布で吹付けアスベスト層に浸透できない薬剤量をアスベスト層の表面に数ｍｍの厚さの層状に付着させても薬剤が垂れずに保持できる性能を付与するもの、薬剤が時間をかけて吹付けアスベスト層の内部へ浸透し吹付けアスベスト層の厚みの全厚を湿潤化するものが特に好ましい。
【００３０】
粉末状の水溶性高分子からなる増粘剤の例としては、以下のものが挙げられる。
【００３１】
i）天然由来のデンプン、ゼラチン、ポリグルタミン酸、半合成のカルボキシメチルセルロース（ＣＭＣ）、ヒドロキシエチルセルロース、メチルセルロース（ＭＣ）等のセルロース誘導体、
ii）アルカリ膨潤型増粘剤のポリビニルアルコール（ＰＶＡ）、ポリアクリル酸系ポリマー、ポリアクリルアミド（ＰＡＭ）、ポリエチレンオキサイド（ＰＥＯ）等の合成系の水溶性高分子。
【００３２】
これらは単独又は組み合わせて用いる。増粘剤は珪酸塩系の結合剤と併用するため耐アルカリ性を有する水溶性高分子が適し、例えばＣＭＣ等が好ましい。
【００３３】
酸性タイプのＣＭＣは、珪酸塩との併用で珪酸塩のゲルを生成する場合があり、粘度が低下することがあるので、ＣＭＣはアルカリ性であってかつエーテル化（セルロースの水酸基を部分的にカルボキシメチル基での置換）度（ＤＳ Ｍ／Ｃ６）が高いものが好ましい。またＣＭＣはｐＨの影響を受けるが、ＣＭＣのエーテル化度によって粘性は変化し、エーテル化度の低い（ＤＳ  ０．５５−０．６５）および中程度の（ＤＳ  ０．６５−０．７５）のものよりエーテル化度が高いもの（ＤＳ  ０．８−１．０）程、粘性低下が少なく、ＣＭＣのエーテル化度が大きい程また重合度が低い程各種多価金属イオンの影響が少ない。
【００３４】
薬剤中の水溶性高分子の増粘剤の濃度は、水１００重量％に対して固形分換算で好ましくは０．００５〜２重量％、更に好ましくは０．０３〜１重量％である。
【００３５】
つぎに、粉末状の高吸収性樹脂からなる保水剤（ｃ）について説明をする。
【００３６】
本発明による粉塵飛散抑制剤において、粉末状の高吸収性樹脂からなる保水剤は、石綿繊維等を湿潤する性能を発揮して維持するために、薬剤散布後の吹付けアスベスト層に保水性、吸水性等の性能を与える働きをする。乾燥しやすい雰囲気下、高温下でも長時間、少なくとも散布後の翌日まで、好ましくはそれ以上２〜３日湿潤状態を維持できる保水剤、石綿粉塵の飛散を抑制するために湿潤化するのに必要な水分の保水性を付与できる保水剤、添加量が少量で効果を有する保水剤が好ましい。
【００３７】
粉末状の高吸収性樹脂からなる保水剤の例としては、以下のものが挙げられる。
【００３８】
i）デンプン系、セルロース系、ヒアルロン酸系、アミノ酸（ポリグルタミン酸）系、ポリビニルアルコール（ＰＶＡ）系、アクリル系、アクリルアミド系等のポリマー。これらを単独又は組み合わせて用いる。これらの保水剤は粉末状で水と接触すると自重の１００倍以上の水を迅速に吸収するものもあり、一旦吸収した水は高温下でも多少の圧力下でも離さないものが好ましい。
【００３９】
架橋型ポリグルタミン酸（ＰＧＡ）は、その０．１重量％水溶液でも約３，０００倍の水を吸収しゲル状になる。また架橋型ポリグルタミン酸はｐＨ８以上では安定性が悪くなることがあるのでｐＨ８未満とすることが好ましい。
【００４０】
これらの高吸収性樹脂は架橋型ポリアクリル酸塩系を主体とし、主に紙オムツ等に使用されている。これらはアクリルアミド、アクリル酸からできる水溶性高分子を架橋して得られ、水に不溶でしかも大きく膨潤する。
【００４１】
ii）イソブチレンと無水マレイン酸共重合物のナトリウム塩架橋物のアルカリ水溶性ポリマー。粒子径２００メッシュパス品が溶解し易く、粒子径２０メッシュパス品は溶解に時間がかかる。
【００４２】
薬剤中の保水剤の濃度は、水１００重量％に対して固形分換算で好ましくは０．００５〜２重量％、更に好ましくは０．０３〜１重量％である。
【００４３】
つぎに、粉末状の水溶性ゲル化剤（ｄ）について説明をする。
【００４４】
粉末状の水溶性ゲル化剤の代表例は、架橋型ポリアクリル酸塩である。アクリル酸ナトリウムのようなアクリル酸塩のポリマーは、分子内に多量のカルボキシル基（−ＣＯＯＨ）を含むアニオン性高分子であり、直鎖状のポリアクリル酸ナトリウムの水溶液は粘稠で粘着力のある曳糸性を有し、架橋型ポリアクリル酸ナトリウムの水溶液はチキソトロピック性で吸水ゲル（ゼリー状、寒天状）を形成し、ゲル強度と粘着力を加味した耐水性ゲルができる。
【００４５】
架橋型ポリアクリル酸含有粉塵飛散抑制剤が吹付けアスベスト層内に浸透し層内でゲル化することで、粘着力や保水性が大幅に改善される。吹付けアスベストが施工された部位が天井部や梁下の場合は、吹付けアスベスト層内で浸透した薬剤のゲル化進行による収縮（引っ張る）力で下地から、吹付けアスベスト層を切り離す力が加わり、薬剤・ゲル化物を含有した吹付けアスベスト層が自重で自然落下（塊状やブロック状で脱落）させる効果が期待でき、吹付けアスベスト層の除去作業軽減化になる。
【００４６】
また、吹付けアスベスト層を剥離・除去する際に、外力で層がくずれても粉塵になって飛散するのを抑制でき、除去作業中や除去した特定建築材料の廃棄物を作業場内で廃棄専用プラスチック袋に回収、袋詰めする場合に、踏み潰してくずれても、繊維は束状、塊状、ブロック状なので、微細な粉塵になって飛散することを抑制できる。
【００４７】
粉末状の水溶性ゲル化剤としては食物繊維のグルコマンナン等も用いることができる。こんにゃく芋に含まれるグルコースとマンノースからなる多糖成分、食物繊維の水溶性グルコマンナンも同様の効果を奏する。白石綿等の吹付けアスベスト層に浸透したグルコマンナン含有粉塵飛散抑制剤が、吹付けアスベスト層内のセメント成分に由来するアルカリと反応してゲル化した場合、水溶液はアスベスト層内で耐水性ゲル（こんにゃく状）になり、こんにゃくを含有した吹付けアスベスト層はその自重で自然落下するので、吹付けアスベスト層の除去作業の軽減化になる。
【００４８】
薬剤中の水溶性ゲル化剤の濃度は、水１００重量％に対して固形分換算で好ましくは０〜２重量％、更に好ましくは０．０３〜１重量％である。
【００４９】
水溶性高分子増粘剤、高吸収性樹脂保水剤および水溶性ゲル化剤を合計した固形分換算合計はアスベスト層への浸透および付着を目的とする場合、好ましくは０．０１〜６重量％である。特に浸透を目的とする場合は更に好ましくは０．０６〜０．６重量％、特に付着を目的とする場合は更に好ましくは０．６〜２重量％である。
【００５０】
請求項２に係る発明は、除去処理対象物の除去前に、請求項１記載の粉塵飛散抑制剤を含む薬剤を除去処理対象物に塗布ないしは散布して湿潤化し、同処理対象物からの粉塵飛散を抑制しておく粉塵処理方法に関するものである。
【００５１】
請求項３に係る発明は、除去処理対象物の除去中に、請求項１記載の粉塵飛散抑制剤を含む薬剤を作業環境内に散布して、同環境内に飛散している粉塵を捕捉し落下させる粉塵処理方法に関するものである。
【００５２】
請求項２および３の粉塵処理方法において、粉塵飛散抑制剤はミスト状で作業環境内に散布（噴霧）した方が捕捉する効果があるので、増粘剤等の使用量を調整して粘性の低い薬剤を使用する。
【００５３】
また、ポリアクリル酸等の増粘剤やイソブチレン無水マレイン酸共重合物等の吸水ゲル化剤を使用することにより農薬の飛散防止（ドリフト防止効果）と同じ効果が得られる。
【００５４】
エアレス塗装機での空中散布において、エアレス塗装機から薬剤が噴霧されると、すぐに空中で水分の蒸散による薬剤粒子の縮小・乾燥・固化や負圧除塵装置による風（空気の流れ）および噴射粒径により拡散および飛散等が起こるが、増粘剤等をドリフト防止剤として添加することにより、薬剤の微小粒子を減少、液滴を大きくするとともに水の蒸散を抑制できる。
【００５５】
薬剤の空中散布後に薬剤粒子が縮小・乾燥・固化した場合、空中に浮遊しているアスベスト繊維を捕捉できないか、その効果が低下するが、増粘剤等がドリフト防止効果を有することにより作業環境抑制・空中散布の目的である吹付けアスベスト粉塵の空中に飛散して浮遊しているアスベスト繊維を有効に捕捉し落下させることができ、作業環境中のアスベスト粉塵飛散を効率良く抑制できる。
【００５６】
請求項４に係る発明は、除去処理対象物の除去後に、請求項１記載の粉塵飛散抑制剤を含む薬剤を除去面に塗布して残存粉塵を固化し除去面からの粉塵飛散を防止する粉塵処理方法に関するものである。
【００５７】
この方法では、結合性を考慮して粉塵飛散抑制剤の結合剤などの使用量を調整して結合性の強い薬剤を使用することが好ましい。
【００５８】
請求項５に係る発明は、除去処理対象物の除去後に、請求項１記載の粉塵飛散抑制剤を含む薬剤を隔離シート、養生シート、または廃石綿収納袋内に散布ないしは塗布して粉塵の再飛散を防止する粉塵処理方法に関するものである。
【発明の効果】
【００５９】
本発明の薬剤および処理工法の効果を挙げると次のごとくである。
【００６０】
１）本発明の粉塵飛散抑制剤を含む液は除去作業での各種吹付けアスベスト粉塵の飛散を効果的に抑制される。
【００６１】
２）本発明の粉塵飛散抑制剤を含む液は除去された特定建築材料からのアスベスト繊維の再飛散を効果的に抑制される。
【００６２】
３）本発明の粉塵飛散抑制剤は水溶液で用いるので、無用の有機溶剤・ＶＯＣ成分を含有しない。したがって作業中の保護マスクは防塵タイプを着用、有機ガス用防毒マスクの着用は不要である。
【００６３】
４）本発明の粉塵飛散抑制剤を含む液は青石綿はもとより各種石綿の飛散抑制に使用できる。
【００６４】
５）石綿の厚みが３０〜５０ｍｍでも本発明の粉塵飛散抑制剤を含む液を１〜２回散布するだけで除去処理対象物を湿潤化できる。
【００６５】
６）湿式（密度約０．５ｇ／ｃｍ３）にも本発明の粉塵飛散抑制剤を含む液を１〜２回散布するだけで除去処理対象物を湿潤化できる。
【００６６】
７）本発明の粉塵飛散抑制剤を含む液は垂れにくい、高粘度の薬剤を供給できる。したがって薬剤の粘度は自由に調整可能であり、各現場毎に異なる条件下のアスベスト層にも対応できる。
【００６７】
８）本発明の粉塵飛散抑制剤を含む液は薬剤のｍ２当りの使用量が多くても垂れないので、１〜２回の薬剤散布で除去処理対象物を湿潤化できる。
【００６８】
９）湿潤状態の持続性は１日以上持続し、翌日の作業が可能である。
【００６９】
１０）本発明の粉塵飛散抑制剤は、施工現場で水に溶かした水溶液で使用するので、希釈する水などの運賃や保管場所がいらない。
【００７０】
１１）（ａ）粉末状の珪酸塩からなる結合剤と、（ｂ）粉末状の水溶性高分子からなる増粘剤と、（ｃ）粉末状の高吸収性樹脂からなる保水剤および／または（ｄ）粉末状のイソブチレン無水マレイン酸共重合物のナトリウム塩架橋物の配合量を、使用目的に合わせて調整して、使用目的に対応できる。
【００７１】
１２）空中散布剤はドリフト防止効果がある。
【００７２】
１３）本発明の粉塵飛散抑制剤の使用済みの空缶、空袋等の包装資材の廃棄の際には、金属缶等の不燃材は使用しておらず、段ボールおよびポリ袋等の可燃ゴミのみなので全て焼却処分できる。
【００７３】
このように本発明の粉塵飛散抑制剤および処理工法は、粉塵飛散抑制効果に優れ、作業の効率化が図れ、環境保全に極めて優れた性能を発揮するものであり、産業上有用な薬剤および処理方法である。
【発明を実施するための形態】
【００７４】
以下、実施例により本発明を具体的に詳細に説明する。尚、実施例中の重量部および％は特に記載のない限りいずれも重量基準である。また、以下に記載の重量Ｗ表示はｇ単位である。
【００７５】
実施例で用いた材料は下記の通りである。
【００７６】
粉末状の珪酸塩：メタ珪酸ソータ゛９水塩、粉末珪酸ソータ゛２号、無水メタ珪酸ソーダ、粉状オルソ珪酸ソータ゛
ＣＭＣ：カルボキシメチルセルロースナトリウム、商品名「サンローズＦ８００ＨＣ」、日本製紙ケミカル社製、高粘度１％で６４００ｍＰａ・ｓ
ＰＡＡ：ポリアクリル酸ナトリウム、商品名「アロンビスＳ」、日本純薬社製
ＫＩゲル：イソブチレン無水マレイン酸共重合物のナトリウム塩架橋物、商品名「ＫＩゲル２０１Ｋ−Ｆ２」、クラレトレーディング社製。
【００７７】
比較例１〜５
比較例１〜５は、市販の薬剤である。各成分の配合割合は表１に示す通りである。
【００７８】
実施例１〜１３
実施例１〜１３は、（ａ）粉末状の珪酸塩からなる結合剤と、（ｂ）粉末状の水溶性高分子からなる増粘剤と、（ｃ）粉末状の高吸収性樹脂からなる保水剤および／または（ｄ）粉末状のイソブチレン無水マレイン酸共重合物のナトリウム塩架橋物とを含有する粉末状の粉塵飛散抑制剤を含む水溶液からなる薬剤である。
【００７９】
各実施例における成分の配合割合は表２〜３に示す通りである。
【００８０】
【表１】
0005509299.tif 000002
【００８１】
【表２】
0005509299.tif 000003
【００８２】
【表３】
0005509299.tif 000004
【００８３】
評価試験
比較例および実施例の液剤について下記の方法で性能を評価した。
【００８４】
標準試験片
吹付けアスベスト粉塵飛散抑制剤に対する標準試験片は吹付けアスベストで作製するのが理想的であるが、安全性の観点から吹付けロックウール層試験片をアスベストの代替試験片とした。
【００８５】
「飛散防止処理剤の標準試験法」（審査証明／アスベスト粉塵飛散防止専門委員会）の試験体作製に準じ、コンクリート型枠用合板を底板にし、木製の型枠に吹付けロックウール（ロックウール３５重量％、ポルトランドセメント１５重量％、水５０重量％）を厚さ４０ｍｍに吹付け、７日間室温にて自然養生し、その後６０℃±３℃の乾燥機にて質量変化が１重量％未満になるまで乾燥養生して硬化させ、標準試験片としてロックウール層試験片を作製した。
【００８６】
また、石綿除去工事現場の天井面に吹付けられていたアスベスト（青石綿）層に、粉末状の粉塵飛散抑制剤を含む薬剤を散布して試験を行った。
【００８７】
粉塵飛散抑制剤の試験方法についての規格がなく、以下の試験方法で特性を調べた。
【００８８】
この試験結果を表４〜６に示す。
【００８９】
１．浸透性試験（１）：浸透量測定試験および浸透性評価
比較例および実施例の各水溶液について次の方法で浸透量測定を行い、下記の基準で浸透性の評価を行った。
【００９０】
ａ）浸透量測定試験方法
（１）各水溶液５０ｇを５００ｃｃのポリカップに秤量する、
（２）ロックウール層試験片（５０×５０×４０ｍｍ、１００ｃｍ３）の重量Ｗ０を測定する、
（３）前記ポリカップの水溶液にロックウール試験片を浸す、
（４）試験片に水溶液を吸収（浸透）させる、
（５）１０分経過後に試験片を取出し、試験片の重量Ｗ１０を測定する、
（６）試験片の濡れ具合、水溶液が浸透（吸収）した厚みを測定する、
（７）１時間経過後に試験片を取出し、試験片の重量Ｗ６０を測定し、浸透性を評価する。
【００９１】
ｂ）浸透量の評価
１０分後の浸透性＝（重量Ｗ１０−重量Ｗ０）÷５０×１００
６０分後の浸透性＝（重量Ｗ６０−重量Ｗ０）÷５０×１００
評価基準
◎：０〜１０分間に各水溶液５０ｇの全量１００％を吸収（浸透）した、
○：１時間以内に各水溶液５０ｇの全量を吸収（浸透）した、
△：１時間以内に各水溶液５０ｇの８０％以上を吸収（浸透）した、
×：１時間以内に各水溶液５０ｇの７９％以下しか吸収できなかった。
【００９２】
２．浸透性試験（２）：浸透速さ測定試験および浸透速さの評価
比較例および実施例の各水溶液について次の方法で浸透速さの測定を行い、下記の基準で浸透速さの評価を行った。
【００９３】
ａ）浸透速さ試験方法
（１）各水溶液５０ｇを５００ｃｃのポリカップに秤量する、
（２）ロックウール層試験片（５０×５０×４０ｍｍ、１００ｃｍ３）の重量Ｗ０を測定する、
（３）前記ポリカップの水溶液にロックウール試験片を浸す、
（４）試験片に水溶液を吸収（浸透）させる、
（５）１０分経過後に試験片を取出し、試験片の濡れ具合、水溶液が試験片に浸透（吸収）した厚みを測定する、
（６）１時間経過後に試験片を取出し、水溶液が試験片に浸透（吸収）した厚みを測定する。
【００９４】
ｂ）浸透性（速さ）の評価
浸透性＝水溶液が浸透（吸収）した厚み
評価基準
◎：０〜１０分間に各水溶液が試験片の厚み４０ｍｍ全厚みに浸透（吸収）した、
○：１時間以内に各水溶液が試験片の厚み４０ｍｍ全厚みに浸透（吸収）した、
△：１時間以内に各水溶液が試験片の厚み３０ｍｍ以上に浸透（吸収）した、
×：１時間経過後、各水溶が試験片の厚み３０ｍｍ以下しか浸透（吸収）しなかった。
【００９５】
３．保湿性試験および保湿性の評価法（濡れによる粉塵飛散抑制効果）
比較例および実施例の各水溶液について次の方法で保湿性試験を行い、下記の基準で保湿性の評価を行った。
【００９６】
ａ）保湿性試験方法
（１）各水溶液５０ｇを５００ｃｃのポリカップに秤量する、
（２）ロックウール層試験片（５０×５０×４０ｍｍ、１００ｃｍ３）の重量Ｗ０を測定する、
（３）前記ポリカップの水溶液にロックウール試験片を浸す、
（４）試験片に水溶液を吸収（浸透）させる、
（５）２４時間経過後に試験片を取出し、試験片の重量Ｗ２４を測定し、保湿性を評価した。
【００９７】
ｂ）保湿性の評価（常温２０℃）
保持率（保湿性）＝（重量Ｗ２４−重量Ｗ０）÷５０×１００
評価基準
◎：２４時間経過後、各水溶液の保持率が９０％以上であった、
○：２４時間経過後、各水溶液の保持率が８０％以上であった、
△：２４時間経過後、各水溶液を保持率が７０％以上であった、
×：２４時間経過後、各水溶液を保持率が６９％以下であった。
【００９８】
４．垂れ防止性能試験および垂れ防止性能評価
比較例および実施例の各水溶液について次の方法で垂れ防止性能試験（粉塵飛散抑制剤を含む薬剤を１回で散布含浸できる液量すなわち垂れずに散布することが可能な液量の測定）を行った。
【００９９】
粉塵飛散抑制剤は、浸透性を重視すると粘性が低く垂れ易く、１回で散布含浸できる薬剤量が少なくなり、ｍ２当りに必要な量は２〜３回に分けて散布している。粘性が高いと浸透しにくくなるが１回で散布含浸できる薬剤量は多くなる。この兼ね合いで、粉塵飛散抑制剤の効果を有効に実施するために、浸透性に優れ、１回で散布出来る数量が多い方が好ましい。
【０１００】
粉塵飛散抑制剤の垂れ防止性能の評価法は、下記の方法で、天井面の吹付けアスベスト層に下から散布した場合に垂れずに浸透する液量により評価した。
【０１０１】
垂れ防止試験方法
（１）薬剤散布に使用するエアレス塗装機を用いて、評価する薬剤を単位時間（ｍｉｎ）ポリ袋内等に吐出させ、その薬剤を全量回収して重量（ｋｇ）を測定し、吐出量（ｋｇ／ｍｉｎ）を算出する。
【０１０２】
吐出量（ｋｇ／ｍｉｎ）＝重量（ｋｇ）÷時間（ｍｉｎ）
（２）天井面の吹付けアスベスト層の所定の面積（ｍ２）に比較例および実施例の粉塵飛散抑制剤含有液剤をエアレス塗装機で散布し、各薬剤が垂れ始める寸前までの散布時間（ｍｉｎ）を測定する。
【０１０３】
（３）吹付けアスベスト層に垂れずに含浸した薬剤量を求める。次の計算式で含浸した薬剤量（ｋｇ／ｍ２）を算出する。
【０１０４】
含浸薬剤量（ｋｇ／ｍ２）＝吐出量（ｋｇ／ｍｉｎ）×吐出時間（ｍｉｎ）÷散布面積（ｍ２）
（４）２回目の含浸薬剤量（ｋｇ／ｍ２）は、薬剤が垂れ始める寸前までの散布時間で１回目を終了した後、１０分間養生、薬剤を浸透させた後、更に２回目の薬剤が垂れる寸前までの散布時間から算出した。
【０１０５】
５．アスベスト粉塵飛散抑制試験および粉塵飛散抑制剤性能評価
吹付けアスベスト除去時のアスベスト粉塵飛散抑制試験は、天井面に施工された吹付けアスベスト（青石綿）層（平均厚み５０ｍｍ）にエアレス塗装機を用いて飛散抑制剤を垂れる寸前まで散布し、１０分経過後更に飛散抑制剤を垂れるまで散布する。１０分間養生し、除去するアスベスト層に薬剤が浸透・湿潤化した後、手作業でヘラによるケレン作業を行い、吹付けアスベスト層の剥離除去を行う。
【０１０６】
粉塵飛散抑制効果の確認は、除去作業環境中のアスベスト粉塵濃度測定を行うのが理想的であるが、施工面積が約２ｍ２と狭いことから目視判定とした。除去作業の際に除去した吹付けアスベスト層からのアスベスト粉塵の飛散状況、飛散の有無を目視で判定する。粉塵飛散抑制剤性能の評価は、アスベスト粉塵の飛散が認められない場合を合格とした。
【０１０７】
６．薬剤付着量試験
（１）ロックウール層試験片（５０×５０×４０ｍｍ、１００ｃｍ３）の重量Ｗ０を測定する、
（２）試験片の表面（５０×５０ｍｍ、２５ｃｍ２）に水溶液の薬剤を付着させる、
（３）直ちに、試験片の表面（薬剤付着面）を下にして保持する、
（４）１０分経過後に試験片の重量Ｗ１０を測定する、
（５）次の計算式で付着した薬剤量（ｋｇ／ｍ２）を算出する。
【０１０８】
薬剤付着量（ｋｇ／ｍ２）＝（Ｗ１０―Ｗ０）÷２５×１００００
【０１０９】
【表４】
0005509299.tif 000005
【０１１０】
【表５】
0005509299.tif 000006
【０１１１】
【表６】
0005509299.tif 000007
【０１１２】
上記試験結果から明らかなように、実施例の粉塵飛散抑制剤はいずれの項目においても良好な結果を示した。